(57)【要約】【課題】新建材からホルムアルデヒドが発生することによって、シックハウス症候群の問題起こる。よって、ホルムアルデヒドを使用しない接着剤を用いて集積材を製造する等が行なわれている。しかしながら、ホルムアルデヒドを用いる接着剤は物性が優れ安価であり、これを他の接着剤に変えることはディメリットが大きい。このような優れた接着剤を変えることなくホルムアルデヒドの発生を防止する方法を提供する。【解決手段】木材及び木材集成材に尿素水溶液又は尿素アルコール溶液を適用するもの。【選択図】  なし【特許請求の範囲】
【請求項１】
木材及び木材集成材に尿素水溶液又は尿素アルコール溶液を適用することを特徴とするホルムアルデヒド排出防止法。
【請求項２】
適用は、木材及び木材集成材を、尿素水溶液に浸漬して行なうものである請求項１記載のホルムアルデヒド排出防止法。
【請求項３】
適用は、木材及び木材集成材表面に、尿素水溶液又は尿素アルコール溶液を塗布又は噴霧して行なうものである請求項１記載のホルムアルデヒド排出防止法。
【請求項４】
適用は、尿素水溶液又は尿素アルコール溶液を適用した吸収性シートを、木材及び木材集成材表面に貼付して行なうものである請求項１記載のホルムアルデヒド排出防止法。
【請求項５】
適用は、木材及び木材集成材表面に貼付された吸収性シートに、尿素水溶液又は尿素アルコール溶液を塗布又は噴霧して行なうものである請求項１記載のホルムアルデヒド排出防止法。
【発明の詳細な説明】
【０００１】
【産業上の利用分野】
本発明は、ホルムアルデヒド排出防止法に関するものである。
【０００２】
【従来の技術】
最近、シックハウス症候群が問題になっている。これは、家屋内に存在するホルムアルデヒドによってアレルギー症状を引き起こすものである。このような人は、当然その家には住めない。
【０００３】
このホルムアルデヒドは、新建材から出るといわれている。新建材とは、いわゆる集積材やベニヤ板である。これらは接着剤によって木材を接着しているが、この接着剤からホルムアルデヒドが出るのである。
建材用の接着剤は、フェノール樹脂、ユリア（尿素）樹脂、メラミン樹脂等である。これらは、引張りやせん断強さが大きく、耐クリープ性も優れている。更に、常温接着も可能で安価であることから、ほとんどの建材の接着剤として用いられている。
構造としては、あるモノマーとホルムアルデヒドとの縮合反応によって硬化するものである。よって、接着剤中にこのモノマーとしてホルムアルデヒドが必ず残存する。逆に、ホルムアルデヒドではなく、フェノールや尿素を過剰にして縮合反応することはできない。三次元架橋した強度のある樹脂が得られないため、接着剤として使用できないためである。
【０００４】
よって、ホルムアルデヒドを使用しない接着剤を用いて集積材を製造する等が行なわれている。
また、換気を良くして室内のホルムアルデヒド濃度を上げないようにする等が考えられている。
【０００５】
【発明が解決しようとする課題】
しかしながら、上記したごとく木材の接着剤としてホルムアルデヒドを用いるものは優れており、安価である。これを他の接着剤に変えることはディメリットが大きい。また、頻繁に換気する等は手間であり、冷暖房時には無理である。
【０００６】
【課題を解決するための手段】
以上のような現状に鑑み、本発明者は鋭意研究の結果本発明ホルムアルデヒド排出防止法を完成したものであり、その特徴とするところは、木材及び木材集成材に尿素水溶液又は尿素アルコール溶液を適用する点にある。
【０００７】
ここで木材及び木材集成材とは、通常いわれている床材、壁材、柱等に使用する建材だけでなく、家具やボードその他木材や木材チップ、木材粉等を接着剤で接着したものをすべて含む。
既に成形したものでも、資材であってもよい。表面加工（表面剤塗布等）したものでも、していないものでもよい。
【０００８】
尿素水溶液とは、尿素（Ｈ２ＮＣＯＮＨ２）を水で溶解したもので、その濃度は１０〜５０％程度である。また、水ではなくエタノールで溶かしたものでもよい。これは、揮発が早いため急を要するところでは便利である。
また、水とエタノールの混合物で溶解してもよい。このようにすれば、その混合比率によって、揮発の程度を調節できる。
【０００９】
この水溶液又はアルコール液には、本発明の趣旨を逸脱しない（効果を妨げない）限り、他の物質を混合してもよい。例えば、カビや細菌等を防止するホウ酸を１〜５重量％混入する等である。
【００１０】
適用とは、尿素を含む液を木材及び木材集成材に付着させることをいい、その方法はどのようなものでもよい。最も効果的なのは、浸漬法である。木材等を尿素を含む液に入れる（いわゆるドブ漬け）のである。この方法では、隅々まで付着させることができる。しかし、大きな容器が必要であり、乾きが遅くなる。
この浸漬法の場合には、その木材等によっても異なるが、１０〜３０重量％の尿素濃度が好適である。
【００１１】
また、スプレーで噴霧する方法もある。大きな木材等には好適である。濃度的には、浸漬法と同程度である。更に、刷毛塗りやローラーコートでもよい。これらでは、３０〜５０％が好適である。
【００１２】
尿素を含む液を直接塗布等するのではなく、液をシートに染み込ませ（吸収させ）そのシートを木材等に貼付してもよい。シートとしては、液を保持し、放出できるものであればどのようなものでもよい。紙、布、不織布、スポンジその他である。化粧シートに含浸しておけば、表面に貼るだけで効果を発揮する。
【００１３】
これとは逆に、このようなシートを予め貼付し、その上から尿素を含む液を適用してもよい。これは、すでに壁紙を貼ったもの、化粧シートを貼ったもの等でもそのシートが吸収性シートであれば、その上から尿素を含む液を適用すればいいということである。
【００１４】
尿素を含む液を適用する理由は次の通りである。
接着剤中に残存するホルムアルデヒドが次の反応により、縮重合が起こり尿素樹脂のような高分子になり木材等から放出されなくなる。
Ｈ２ＮＣＯＮＨ２  ＋  ＨＣＨＯ  →  Ｈ２ＮＣＯＮＨＣＨ２  ＨＮＣＯＮＨ２  等
【００１５】
【発明の実施の形態】
以下実施例に基づき本発明をより詳細に説明する。
実施例１
尿素の３０％水溶液にベニヤ（２号）合板を５分間浸漬し、１０時間自然乾燥後、更にデシケーター（塩化カルシウム）で２時間脱水した。これを１０ｃｍ角に裁断して実施例１とした。
【００１６】
実施例２
尿素の３０％エタノール溶液を発泡塩化ビニル系壁紙の裏面に刷毛で塗布し、１時間自然乾燥後、ベニヤ合板と貼り合わせて、１０ｃｍ角に裁断して実施例２とした。
【００１７】
比較例
実施例１、２と同じベニヤ合板をそのまま１０ｃｍ角に裁断して比較例とした。
【００１８】
実施例１、２及び比較例をガス透過性の少ないプラスチックフィルム製の袋に入れ密封した。その中にホルムアルデヒド検査ストリップを入れて色の変化を観察した。このホルムアルデヒド検査ストリップは、市販されている０．０５ｐｐｍで発色するタイプのもの（関東化学株式会社製）を用いた。通常は、密閉した後、５〜１０時間で検査する。
【００１９】
この方法で検査ストリップは、実施例１及び２ともまったく変化せず、ホルムアルデヒドが０．０５ｐｐｍ以下である。この濃度は、厚生労働省の定める指針値（０．０８ｐｐｍ）以下である。
比較例のストリップは黄色にはっきり変化していた。
【００２０】
【発明の効果】
以上詳細に説明した本発明では、次のような大きな効果がある。
（１）  非常に簡単にホルムアルデヒドの発生を防止することができる。
（２）  既に、設置したものにも簡単に適用できる。
（３）  尿素自体に毒性がなく非常に安全である。
（４）  尿素自体が防炎性を有するため木材等が燃えにくくなる。
（５）  帯電防止効果もある。